(57)【要約】【課題】水性インクジェットインクを用いて調湿基材に高画質で高発色な加飾画像を形成することができる。【解決手段】黒色水性インク及び黒色以外の水性インクを備え、黒色水性インクの電荷密度は、黒色以外の水性インクの電荷密度よりも８０μｅｑ／ｇ以上高い、調湿基材用水性インクジェットインクセットである。このインクセットは、表面処理液をさらに備えてもよく、黒色水性インクの電荷密度と、表面処理液の電荷密度との差の絶対値は２００μｅｑ／ｇ以下であることが好ましい。【選択図】なし【特許請求の範囲】
【請求項１】
黒色水性インク及び黒色以外の水性インクを備え、前記黒色水性インクの電荷密度は、前記黒色以外の水性インクの電荷密度よりも８０μｅｑ／ｇ以上高い、調湿基材用水性インクジェットインクセット。
【請求項２】
前記黒色水性インク及び前記黒色以外の水性インクのうち少なくとも１種は、色材、水分散性樹脂及び水を含み、
前記水分散性樹脂は、
水分散性ウレタン樹脂、水分散性（メタ）アクリル樹脂、及び水分散性スチレン／（メタ）アクリル樹脂からなる群から選択される少なくとも１種を含む、請求項１に記載の調湿基材用水性インクジェットインクセット。
【請求項３】
表面処理液をさらに備え、前記黒色水性インクの電荷密度と、前記表面処理液の電荷密度との差の絶対値は２００μｅｑ／ｇ以下である、請求項１または２に記載の調湿基材用水性インクジェットインクセット。
【請求項４】
前記表面処理液は、無機粒子、水分散性樹脂及び水を含む、請求項３に記載の調湿基材用水性インクジェットインクセット。
【請求項５】
請求項１から４のいずれか１項に記載の調湿基材用水性インクジェットインクセットを用いて調湿基材にインクジェット印刷を行う工程を含む、加飾された調湿基材の製造方法。
【請求項６】
請求項３または４に記載の調湿基材用水性インクジェットインクセットを用いて調湿基材にインクジェット印刷を行う工程を含み、前記表面処理液を前記調湿基材に付着させた後に、前記水性インクジェットインクセットを用いて前記調湿基材にインクジェット印刷を行う、加飾された調湿基材の製造方法。
【請求項７】
請求項１から４のいずれか１項に記載の調湿基材用水性インクジェットインクセットを用いて形成された加飾画像を備え、ＪＩＳ  Ａ  １４７０−１（２０１４）に従って測定される３時間後の吸湿量が１５ｇ／ｍ２より多い、加飾された調湿基材。
【発明の詳細な説明】
【技術分野】
【０００１】
本発明の一実施形態は、調湿基材用水性インクジェットインクセット、加飾された調湿基材の製造方法、及び加飾された調湿基材に関する。
【背景技術】
【０００２】
調湿建材は、室内等の対象空間で湿度調整を行う機能を有する内装用の建築材料である。調湿建材は、一般的に多孔質材料から作製され、表面に多数の細孔を備え、この細孔によって対象空間の湿気を吸放出し、調湿機能を発揮する。
【０００３】
調湿建材表示制度の下に、調湿建材判定基準に規定される所定の調湿性及びその他の要件を満たす調湿建材は、一般社団法人日本建材・住宅設備産業協会に登録でき、登録した調湿建材には、品質保証として所定の調湿建材マークを表示できる。調湿建材判定基準では、調湿性に関する登録要件として、吸放湿量（ＪＩＳ  Ａ  １４７０−１：２０１４、調湿建材の吸放湿性試験方法−第１部：湿度応答法−湿度変動による吸放湿試験方法）、並びに平衡含水率（即ち、含水率勾配及び平均平衡含水率）（ＪＩＳ  Ａ  １４７５：２００４、建築材料の平衡含水率測定方法）が所定の水準をクリアすることが規定されている。
【０００４】
また、調湿建材性能評価委員会が平成１８年３月に取りまとめた調湿建材の調湿性能評価基準では、上記吸放湿量及び平衡含水率に応じて、調湿建材を下記表１の３つの等級に分類している。ここで、１級は調湿建材として最低限有するべき性能を満たすもの、３級は調湿建材として優れた性能を有するもの、２級は１級と３級の中間の性能を有するものとされている。なお、調湿建材の調湿性能評価基準は、一般財団法人  建材試験センターのホームページ（http://www.jtccm.or.jp/main_services/seino/seino_jigyou_cyositu.html）に掲載されており、吸放湿性については、相対湿度５０〜７５％の吸湿量が下記表１の数値を上回るものであって、放湿量は、１２時間後において１２時間の吸湿量のおおむね７０％以上であることが規定され、平衡含水率は、吸湿過程の平衡含水率（容積基準質量含水率）の値が下記表１の数値を上回るものであることが規定されている。
【０００５】
【表１】
2018203794.tif 000002
【０００６】
調湿建材を内装材として使用する場合、調湿建材の表面を加飾して意匠性を高めることが望まれ、調湿建材の加飾方法が従来から提案されている。
特開２００３−１４６７７５号公報（特許文献１）には、ケイ酸カルシウムに未膨張バーミキュライトを配合して成る調湿建材の表面に焼付け処理をすることで、意匠性に優れた建材を得る技術が提案されている。
特開２０１１−２６８７１号公報（特許文献２）には、調湿建材の表面に紫外線硬化型インクを用いてインクジェット記録手段により画像を形成して加飾する技術が提案されている。
【０００７】
調湿建材は、メソ孔といわれるおよそ１〜５０ｎｍの大きさの微細な孔が湿気を吸放出することで調湿機能がより発揮される。調湿建材をインクで加飾する場合は、その孔をふさがないように工夫することが重要である。また、調湿建材は、一般的に室内空間で用いられるため、有機溶剤量を少なくできる水性インクを用いて加飾されることが望まれる。
特開２０１５−１２７４９９号公報（特許文献３）では、粒子径が小さい色材及び水分散性樹脂を含む水性インクジェットインクを用いて調湿建材に加飾することで、多孔質基材表面の細孔を塞がないで、調湿性能を損なうことなく、少量の色材で鮮やかな発色を得ることが提案されている。また、特許文献３では、前処理液を組み合わせることで、光沢性及び調湿性能をより改善することが提案されている。
特開２０１６−２１０８３８号公報（特許文献４）では、アセチレングリコール系界面活性剤及びシリコーン系界面活性剤から選ばれる少なくとも１種の界面活性剤を含む水性インクジェットインクを用いて調湿建材に加飾することで、インク中の水が基材内部に浸透しながら、インク中の色材及び水分散性樹脂が基材表面に良好に定着されて、加飾画像の耐水擦過性を向上させることが提案されている。また、特許文献４では、表面処理液を組み合わせることで、発色性及び光沢性をより改善することが提案されている。
【０００８】
また、調湿建材に水性インクによって加飾する場合では、一般的な紙媒体とは異なって表面が多孔質であるため、加飾画像のにじみが特に問題になる。また、多色のインクを用いて加飾する場合は、調湿建材表面で色が混じって画質が低下する問題がある。
多孔質ではないが各種基材に対して、画像のにじみや色混じりを防止する方法が特許文献５〜８に提案されている。
【０００９】
ＷＯ２０１２／１３２４０３号（特許文献５）では、２価以上の特定の金属塩と、特定の樹脂及び／または樹脂エマルションとを含む受理溶液を記録媒体に付着させ、この受理溶液付着部上に、顔料表面及び／またはアニオン性樹脂エマルション表面に少なくとも１つのＰ−ＯまたはＰ＝Ｏ結合を有するリン含有基が結合している水性インクを用いて印刷することで、定着性を向上させ、フェザリングとカラーブリードを抑制することが提案されている。
【００１０】
特開２０１３−０１０８２３号公報（特許文献６）では、ブラックインクと、ブラック以外の色のインクとで、水溶性有機溶媒の構成とともにインク粘度を異ならせたインクセットを用いて紙に印刷することで、ブラックとブラック以外の色の間のカラーブリードの発生を抑制することが提案されている。
【００１１】
特開２０１１−００６６７２号公報（特許文献７）では、酸価が６５〜８５であるアニオン性自己乳化型エーテル系ポリウレタン樹脂を含む黒顔料インクと、黒顔料インクの樹脂よりも酸価が１０〜４０低いアニオン性自己乳化型エーテル系ポリウレタン樹脂を含むカラー顔料インクとを用いて紙に印刷することで、色のにじみを防止することが提案されている。
【００１２】
特表２０１１−５０８７９７号公報（特許文献８）では、カーボンブラック顔料、及びブロックコポリマーである両性ポリマー分散剤を含み、ｐＨが７より大きいブラックインクと、ブラックインクのカーボンブラック顔料を不安定化する反応種を含む第２のインクとを用いることで、ブラックインクを第２のインクと近接させた関係で印刷する際に、ブラックインクの他色へのブリードを防ぐことが提案されている。
【先行技術文献】
【特許文献】
【００１３】
【特許文献１】特開２００３−１４６７７５号公報
【特許文献２】特開２０１１−２６８７１号公報
【特許文献３】特開２０１５−１２７４９９号公報
【特許文献４】特開２０１６−２１０８３８号公報
【特許文献５】ＷＯ２０１２／１３２４０３号
【特許文献６】特開２０１３−０１０８２３号公報
【特許文献７】特開２０１１−００６６７２号公報
【特許文献８】特表２０１１−５０８７９７号公報
【発明の概要】
【発明が解決しようとする課題】
【００１４】
特許文献３の技術は、焼付け処理のために調湿建材の表面を高温で加熱する必要があり、その結果、建材に内添されている成分が炭化して黒くなることがあるので、色表現と画像表現に乏しく、フルカラー画像を表現することは困難である。
特許文献４の技術では、紫外線硬化型インクが付着した部分は調湿性能が低下するため、画像面積を多孔質基材の表面積の１／３以下にせざるを得ない。さらに、調湿建材内部には未硬化の紫外線硬化型インクが残存する可能性が高く、内装材としての安全性に問題が生じ、人体への悪影響も懸念される。
【００１５】
特許文献５の方法では、記録媒体が特定の受理溶液で処理されることで、複数のカラーインクのカラーブリードを抑制しているが、複数のカラーインクでは顔料以外の成分は同じものを用いている。そのため、複数のカラーインクが重なって印刷される場合では、複数のカラーインクの間で色混じりを十分に防ぐことができない。
特許文献６の方法では、インク粘度が異なるものの、着色剤以外の成分が似ているブラックインクとカラーインクとが重なって印刷されると、紙上で両インクが接触することでなじみやすくなって、カラーブリードを十分に防ぐことができない。また、溶剤構成やインク粘度がインクによって大きく変わる場合では、印字ヘッドを色によって変える必要性が生じることがある。
【００１６】
特許文献７及び８の方法では、ブラックインクの顔料を凝集させる成分をカラーインクに配合しておき、紙面上でブラックインクとカラーインクとが接触することで、ブラックインクの顔料が凝集して、にじみや色混じりが防止される。この方法では、インクジェットノズルのインク吐出部付近で、ブラックインクとカラーインクとが混じってしまうと、インクジェットノズル面でインクが凝集し、吐出不良を引き起こす問題がある。例えば、インクジェットヘッドのクリーニングやノズル面のワイピングの作業で、インク同士が混じることがある。
また、特許文献７のようにインク間で樹脂の酸価を異ならせたり、特許文献８のようにインクのｐＨを調整したりすることでは、色にじみを十分に防止できず、特に調湿建材では色にじみが問題になる。
【００１７】
特許文献５〜８では、主に紙媒体での色にじみが検討される。
調湿建材に水性インクを用いて加飾画像を形成する場合では、調湿建材にはマクロ孔といわれる５０ｎｍを超えるような大きめの孔も多く存在するため、インクのドット形状がマクロ孔に沿って変形したり、インクがマクロ孔に浸透したりして、にじみが発生したり発色性が低下したりすることがある。さらには、カラー印刷では、複数の色が重なる部分では色混じりが発生して、加飾画像の品質が低下することがある。
また、調湿建材では、上記したメソ孔を塞がないように、少量の色材及び樹脂成分で十分な発色性を得ることが望まれる。
そのため、調湿建材への印刷では、にじみ、発色性、色混じりの点で、紙媒体への印刷とは異なる対策がさらに重要となる。
【００１８】
そこで、本発明の一目的としては、水性インクジェットインクを用いて調湿基材に高画質で高発色な加飾画像を形成することである。また、本発明の他の目的としては、このインクセットと表面処理液とを組み合わせることで、調湿基材に耐擦過性及び光沢性に優れる加飾画像を形成することである。
【課題を解決するための手段】
【００１９】
本発明の一実施形態は、黒色水性インク及び黒色以外の水性インクを備え、前記黒色水性インクの電荷密度は、前記黒色以外の水性インクの電荷密度よりも８０μｅｑ／ｇ以上高い、調湿基材用水性インクジェットインクセットである。
【００２０】
本発明の他の実施形態は、上記調湿基材用水性インクジェットインクセットを用いて調湿基材にインクジェット印刷を行う工程を含む、加飾された調湿基材の製造方法である。
本発明のさらに他の実施形態は、上記調湿基材用水性インクジェットインクセットを用いて形成された加飾画像を備え、ＪＩＳ  Ａ  １４７０−１（２０１４）に従って測定される３時間後の吸湿量が１５ｇ／ｍ２より多い、加飾された調湿基材である。
【発明の効果】
【００２１】
一実施形態によれば、水性インクジェットインクを用いて調湿基材に高画質で高発色な加飾画像を形成することができる。また、このインクセットと表面処理液とを組み合わせることで、調湿基材に耐擦過性及び光沢性に優れる加飾画像を形成することができる。
【発明を実施するための形態】
【００２２】
以下、本発明の一実施形態を詳しく説明するが、本発明がこれらの実施形態に限定されることはなく、様々な修正や変更を加えてもよいことは言うまでもない。
一実施形態による調湿基材用水性インクジェットインクセットとしては、黒色水性インク及び黒色以外の水性インクを備え、黒色水性インクの電荷密度は、黒色以外の水性インクの電荷密度よりも８０μｅｑ／ｇ以上高いことを特徴とする。
以下、調湿基材用水性インクジェットインクセットを単に「インクセット」とも記し、黒色水性インクを単に「ブラックインク」とも記す。黒色以外の水性インクには、一般的なカラーインクに用いられるシアン、マゼンタ、イエローの３色のインクの他、ホワイト、ライトシアン、ライトマゼンタ等の各色のインクを用いることができる。これらの黒色以外の水性インクを以下単に「カラーインク」とも記す。また、電荷密度を「Ｃｄ値」とも記す。
【００２３】
一実施形態によれば、調湿基材に高画質で高発色な加飾画像を形成するインクジェットインクセットを提供することができる。このインクセットによれば、調湿基材の調湿性能の低下を防ぐことができる。また、このインクセットと表面処理液とを組み合わせることで、調湿基材に耐擦過性や光沢性に優れる加飾画像を形成することができる。
【００２４】
＜調湿基材＞
調湿基材は、調湿機能を有する多孔質基材であれば、特に限定されない。好ましくは、調湿基材は、表面及び内部に多数の細孔を備え、この細孔が吸放湿性を発揮するものである。
以下、調湿基材として好ましく用いられる「多孔質基材」について説明する。
多孔質基材の形状は通常、ボード状すなわち板状であるが、これに限定されるものではない。
多孔質基材の細孔の直径については、例えば、１〜２００ｎｍあるいは１〜１００ｎｍ程度のものがあり、より詳細には、直径１〜５０ｎｍのメソ孔と直径５０ｎｍ超（例えば５０ｎｍ超２００ｎｍ以下又は５０ｎｍ超１００ｎｍ以下程度）のマクロ孔とを有するものがある。メソ孔の直径は、例えば水銀ポロシメーターによる水銀圧入法によって測定することができる。
【００２５】
代表的な多孔質基材としては、ケイ酸カルシウム等の無機材料の硬化体であって、吸放湿機能を有する無機粉体、例えば、ケイ酸質粉体、シリカゲル、珪藻土、活性白土、ゼオライト、ベントナイト、モンモリロナイト、セピオライトなどを含有するものが挙げられ、この硬化体を更に焼成されたものも含まれる。多孔質基材の具体例としては、調湿建材等の材料として使用されているものが挙げられ、好ましくは、一般社団法人日本建材・住宅設備産業協会に登録された調湿建材が挙げられる。すなわち、上記表１に示した調湿性性能評価基準に合致した性能を有する、１級以上の調湿建材を好ましく使用することができる。例えば、上述のとおり、ＪＩＳ  Ａ  １４７０−１（２０１４）に規定する３時間後の吸湿量が１５ｇ／ｍ２より多い多孔質基材である。
【００２６】
さらに具体的には、例えば、特開２００３−１４６７７５号公報（特許文献１）に記載のような石膏、ケイ酸カルシウム、セメント、スラグ石膏もしくは塩基性炭酸マグネシウムの一種以上から選択される親水性素材を成形して得られる調湿建材、及び該親水性素材に膨張・剥離性鉱物を配合した素材を成形して得られる調湿建材、特開２００２−４４４７号公報（なし）に記載のような主成分が炭酸カルシウムと非晶質シリカである成形体を炭酸硬化反応によって製造した調湿建材などが挙げられる。特に、特開２００３−１４６７７５号公報（特許文献１）に記載のようなケイ酸カルシウムに未膨張バーミキュライトを配合してなる素材を成形して得られる調湿建材を好ましく使用できる。
【００２７】
調湿基材は、主に室内空間等の湿気を吸放出して調整する機能を有する調湿建材として好ましく用いることができる。
調湿建材としては、各種多孔質材料から作製されたものが知られており、例えば、ケイ酸カルシウムに未膨張バーミキュライトを配合して成る調湿建材として、アイカ工業（株）のモイス（商品名）、大建工業（株）のさらりあーと（商品名）、（株）ＬＩＸＩＬ（ＩＮＡＸ）のエコカラット（商品名）、名古屋モザイク（株）のエージプラス（商品名）、セキスイボード（株）のガウディア（商品名）、ニッコー（株）のムッシュ（商品名）がある。
【００２８】
＜インクセット＞
一実施形態によるインクセットは、上記多孔質基材の表面を加飾するために好ましく用いることができる。例えば、調湿建材等に用いられる調湿基材に対し特に好ましく適用することができる。
本明細書において、「加飾」は装飾と同義であって、対象物に印刷画像を形成することを意味しており、「加飾された」とは印刷画像を有することを意味する。この加飾部分は、対象物、すなわち調湿基材の全面であっても一部であってもよい。
【００２９】
一実施形態によるインクセットにより、調湿基材表面に、その調湿性能を損なうことなく、例えば調湿建材であれば加飾前と同一等級を維持して、少量の色材で鮮やかな画像を形成することができる。画像の印刷領域が調湿基材の全面にわたった場合でも、加飾前の調湿建材の等級を維持することができる。また、印刷領域の面積に制限がないため、様々な絵柄や文字等を自由に表現することができる。
【００３０】
インクセットとしては、黒色水性インク（ブラックインク）及び黒色以外の水性インク（カラーインク）を備える。ブラックインク及びカラーインクは、それぞれ１種、または２種以上であってもよい。
好ましくは、インクセットは、ブラックインクと、シアン（Ｃ）インク、マゼンタ（Ｍ）インク、及びイエロー（Ｙ）インクからなる群から選択される１種以上とを備えることができる。
例えば、一般的なカラー印刷用インクジェットインクセットとして、シアン（Ｃ）、マゼンタ（Ｍ）、イエロー（Ｙ）、及びブラック（Ｋ）の４色のインクを備えるインクセットを提供することができる。さらに、このインクセットには、シアン、マゼンタ、イエロー、及びブラックの４色のインクの中から、同色で色相が異なる水性インクが２種以上備えられてもよい。
【００３１】
一実施形態では、ブラックインクの電荷密度Ｃｄ値は、カラーインクの電荷密度Ｃｄ値よりも８０μｅｑ／ｇ以上高いことが好ましく、１００μｅｑ／ｇ以上高いことがより好ましく、さらに１５０μｅｑ／ｇ以上高いことが一層好ましい。
これによって、ブラックインクとカラーインクとの色混じりやにじみを防止することができ、また、加飾画像の発色性を高めることができる。このようなインクセットでは、ブラックインクとカラーインクの間で電荷密度の差が大きく混合速度が遅くなるため、インク同士が混ざる前にインクが乾燥し、色混じりを抑制することができると考えられる。
【００３２】
複数種のカラーインクを備える場合では、ブラックインクのＣｄ値がそれぞれのカラーインクのＣｄ値よりも８０μｅｑ／ｇ以上高くなっていればよい。
なお、ブラックインクを複数種備える場合では、複数のブラックインクのうちいずれか１種のＣｄ値がカラーインクのＣｄ値よりも８０μｅｑ／ｇ以上高ければよいが、複数のブラックインクの全てのＣｄ値がカラーインクのＣｄ値よりも８０μｅｑ／ｇ以上高いことが好ましい。
例えば、シアン（Ｃ）、マゼンタ（Ｍ）、イエロー（Ｙ）、及びブラック（Ｋ）の４色のインクを備えるインクセットの場合では、インクセットの中で、ブラックインクのＣｄ値（以下Ｃｄｋとも記す。）が１番高くなり、２番目にＣｄ値が高い水性インクのＣｄ値（以下Ｃｄ２とも記す。）が、Ｃｄｋ−Ｃｄ２≧８０μｅｑ／ｇの関係を満たすことが好ましい。
【００３３】
ここで、電荷密度Ｃｄ値は、流動電位法にしたがって測定される電荷密度である。また、インクの電荷密度Ｃｄ値は、インク中の有効成分当たりの電荷量である（単位：μｅｑ／ｇ）。有効成分量は、インク中に含まれる不揮発分または固形分の総量であり、主にインクから溶剤を除去した量である。顔料分散体、分散剤、水分散性樹脂に溶媒が含まれる場合は、これらの溶媒量も除去して、有効成分量を求める。
具体的には、インクを水で１００倍に希釈し、この希釈インクに０．００２５Ｎポリ塩化ジアリルジメチル−アンモニウム（ｐｏｌｙＤＡＤＭＡＣ）溶液を滴定しながら、インクの流動電位が０Ｖになる反応終点を測定し、この反応終点までに使用したｐｏｌｙＤＡＤＭＡＣ溶液量から希釈インクの総電荷量を求めることができる。この希釈インクの総電荷量を希釈インクに含まれる有効成分量で割った値がインクの電荷密度（μｅｑ／ｇ）である。
電荷密度の測定装置には、例えば、コロイド粒子電荷量計（ＡＦＧ  ＡＮＡＬＹＴＩＣ  ＧｍｂＨ製「Ｍｏｄｅｌ  ＣＡＳ」）等を用いることができる。
【００３４】
ブラックインク及びカラーインク電荷密度の調整は、各インクに含まれる成分を適宜選択することで行うことができる。例えば、インクを構成する材料のイオン性基のカウンターイオン量によって、インクの電荷密度を調整することができる。このカウンターイオン量は、粒子質量あたりのイオン量を示す。一般的に粒子質量あたりのカウンターイオン量が多いほど、電荷密度が高くなる傾向にある。インク中の顔料や水分散性樹脂のカウンターイオン量で電荷密度を調整することが好ましい。また、インクの電荷密度は、例えば、インクに分散助剤等のイオン性成分を添加することでも調整することができる。また、いくつかの方法を組み合わせてインクの電荷密度を調整してもよい。
後述する表面処理液の電荷密度の調整も同様に行うことができる。
【００３５】
インクの電荷密度は、添加される樹脂の酸価や、インク全体のｐＨのみに依存する物性ではないため、インク間で添加される樹脂の酸価やｐＨが異なるからといって、インクの電荷密度に大きな差が生じるものではない。
【００３６】
一実施形態において、ブラックインク及びカラーインクの印刷順序は特に限定されないが、多孔質基材にカラーインクを塗布してから、ブラックインクを塗布することが好ましい。
多孔質基材にカラーインクが塗布された領域にブラックインクが重ねて塗布される場合に、荷電密度の差から、カラーインクと重なる部分でブラックインクの色混じりやにじみを防止することができる。
なお、印刷順序はこの逆でもよい。多孔質基材にブラックインクが塗布された領域にカラーインクが重ねて塗布される場合でも、ブラックインクと重なる部分でカラーインクの色混じりやにじみを防止することができる。
【００３７】
黒色水性インクとしては、黒色を呈するインクであって、主に黒色顔料及び／又は黒色染料を含むインクを好ましく用いることができる。
【００３８】
一実施形態によるインクセットは、表面処理液をさらに備えることができる。
一実施形態では、黒色水性インク（ブラックインク）の電荷密度Ｃｄ値と、表面処理液の電荷密度Ｃｄ値との差の絶対値は２００μｅｑ／ｇ以下であることが好ましく、１３０μｅｑ／ｇ以下であることがより好ましい。
このように、ブラックインクの電荷密度Ｃｄ値（以下Ｃｄｋとも記す。）と、表面処理液の電荷密度Ｃｄ値（以下Ｃｄｐとも記す。）との差「｜Ｃｄｋ−Ｃｄｐ｜」が小さいことで、多孔質基材に光沢性及び耐擦過性により優れる加飾画像を形成することができる。
｜Ｃｄｋ−Ｃｄｐ｜が小さいと、多孔質基材上に表面処理液が処理された表面処理部分に、ブラックインクが着弾する際にインクが表面処理部分になじみやすくなり、表面処理部分の適切な深さまでインクが浸透してから、乾燥して定着するようになる。そのため、耐擦過性及び光沢性が改善すると考えられる。
これに対し、｜Ｃｄｋ−Ｃｄｐ｜が大きくなると、多孔質基材上に表面処理液が処理された表面処理部分にブラックインクがなじみにくくなり、多孔質基材上でインク滴が比較的大きな塊になってとどまってしまう。このような状態では、ブラックインクが多孔質基材に十分に定着されずに耐擦過性が低下するようになり、また、ブラックインクによる加飾画像の表面が荒くなって光沢性が低下するようになる。
ブラックインクは、カラーインクに比べて、加飾画像が擦れた場合に目立ちやすいため、ブラックインクの電荷密度に表面処理液の電荷密度を近づけることが好ましい。また、ブラックインクの光沢性を高めることで、カラー画像全体の光沢性がより高まるように感じられる。
【００３９】
なお、ブラックインクを複数種備える場合では、複数のブラックインクのうちいずれか１種のＣｄ値と表面処理液のＣｄ値との差の絶対値が２００μｅｑ／ｇ以下であればよいが、複数のブラックインクの全てのＣｄ値と表面処理液のＣｄ値との差の絶対値が２００μｅｑ／ｇ以下であることが好ましい。
【００４０】
ここで、電荷密度Ｃｄ値は、流動電位法にしたがって測定される電荷密度である。また、表面処理液の電荷密度Ｃｄ値は、表面処理液中の有効成分量当たりの電荷量である（単位：μｅｑ／ｇ）。有効成分量は、表面処理液中に含まれる不揮発分または固形分の総量であり、主に表面処理液から溶剤を除去した量である。分散剤、水分散性樹脂に溶媒が含まれる場合は、これらの溶媒量も除去して、有効成分量を求める。
具体的には、表面処理液の電荷密度の測定方法としては、表面処理液を水で１００倍に希釈し、この希釈液に０．００２５Ｎポリ塩化ジアリルジメチル−アンモニウム（ｐｏｌｙＤＡＤＭＡＣ）溶液を滴定し、測定することができる。詳細については、上記インクで説明した通りである。
【００４１】
＜水性インク＞
以下、インクセットを構成する水性インクについて説明する。
一実施形態による水性インクは、色材及び水を少なくとも含み、好ましくは界面活性剤及び／または水分散性樹脂をさらに含む。色材以外の成分は、ブラックインク及びカラーインクに共通して用いることができる。
【００４２】
水は、インクの溶媒、すなわちビヒクルとして機能するものであれば特に限定されず、水道水、イオン交換水、脱イオン水等が使用できる。水は揮発性の高い溶媒であり、多孔質基材に吐出された後、容易に蒸発するので、加飾後の多孔質基材の細孔が塞がれるのを防止し、加飾された多孔質基材の調湿性能の低下を防止する作用を奏する。また、水は、無害で安全性が高く、ＶＯＣのような問題が無いので、加飾された多孔質基材（加飾物品）を環境にやさしいものとすることができる。
インク中の水の含有量が多ければ多いほど、多孔質基材の調湿性能の低下を防止する効果が高まるので、水は、インク全量の６０質量％以上であることが好ましく、６５質量％以上であることがより好ましい。また、水の含有量は９５質量％以下であることが好ましく、９０質量％以下であることがより好ましい。
【００４３】
インクの溶媒は、必要に応じて、水以外に、水溶性有機溶剤を含んでもよい。水溶性有機溶剤としては、室温で液体であり、水に溶解可能な有機化合物を使用することができ、１気圧２０℃において同容量の水と均一に混合する水溶性有機溶剤を用いることが好ましい。
例えば、メタノール、エタノール、１−プロパノール、イソプロパノール、１−ブタノール、２−ブタノール、イソブタノール、２−メチル−２−プロパノール等の低級アルコール類；
エチレングリコール、ジエチレングリコール、トリエチレングリコール、テトラエチレングリコール、ポリエチレングリコール、プロピレングリコール、ジプロピレングリコール、トリプロピレングリコール、ポリプロピレングリコール等のグリコール類；
グリセリン、ジグリセリン、トリグリセリン、ポリグリセリン等のグリセリン類；
モノアセチン、ジアセチン、トリアセチン等のアセチン類；エチレングリコールモノメチルエーテル、エチレングリコールモノエチルエーテル、エチレングリコールモノプロピルエーテル、エチレングリコールモノブチルエーテル、ジエチレングリコールモノメチルエーテル、ジエチレングリコールモノエチルエーテル、ジエチレングリコールモノプロピルエーテル、ジエチレングリコールモノブチルエーテル、トリエチレングリコールモノメチルエーテル、トリエチレングリコールモノエチルエーテル、トリエチレングリコールモノプロピルエーテル、トリエチレングリコールモノブチルエーテル、テトラエチレングリコールモノメチルエーテル、テトラエチレングリコールモノエチルエーテル、テトラエチレングリコールジメチルエーテル、テトラエチレングリコールジエチルエーテル等のグリコールエーテル類；
トリエタノールアミン、１−メチル−２−ピロリドン、１，３−ジメチル−２−イミダゾリジノン、β−チオジグリコール、スルホラン等を用いることができる。これらは、単独で使用してもよく、また、単一の相を形成する限り、２種以上混合して使用してもよい。
水溶性有機溶剤の含有量は、粘度調整と保湿効果の観点から、インク全量に対し５０質量％以下であることが好ましい。また、溶媒全量に対し６０質量％以下であることが好ましい。
【００４４】
色材としては、顔料及び染料の何れも使用することができ、単独で使用しても両者を併用してもよい。加飾画像の耐候性及び印刷濃度の点から、色材として顔料を使用することが好ましい。
色材の含有量は、インク全量に対して０．０１〜２０質量％の範囲であることが好ましい。さらには、色材の含有量は０．１質量％以上であることがより好ましく、０．５質量％以上であることがさらに好ましく、１質量％以上であることが一層好ましい。また、色材の含有量は１５質量％以下であることがより好ましく、１０質量％以下であることがさらに好ましく、８質量％以下であることが一層好ましい。
【００４５】
顔料は、黒色顔料、カラー顔料等を用いることができる。
具体的に、顔料としては、例えば、アゾ系、フタロシアニン系、染料系、縮合多環系、染付レーキ系、ニトロ系、ニトロソ系等の有機顔料（ブリリアントカーミン６Ｂ、レーキレッドＣ、ウォッチングレッド、ジスアゾイエロー、ハンザイエロー、フタロシアニンブルー、フタロシアニングリーン、アルカリブルー、アニリンブラック等）；
コバルト、鉄、クロム、銅、亜鉛、鉛、チタン、バナジウム、マンガン、ニッケル等の金属類、金属酸化物及び硫化物、並びに黄土、群青、紺青等の無機顔料；
ファーネスカーボンブラック、ランプブラック、アセチレンブラック、チャンネルブラック等のカーボンブラック類等を用いることができる。
アゾ系顔料としては、溶性アゾレーキ顔料、不溶性アゾ顔料及び縮合アゾ顔料等が挙げられる。
フタロシアニン系顔料としては、金属フタロシアニン顔料及び無金属フタロシアニン顔料等が挙げられる。
縮合多環系顔料としては、キナクリドン系顔料、ペリレン系顔料、ペリノン系顔料、イソインドリン系顔料、イソインドリノン系顔料、ジオキシサジン系顔料、チオインジゴ系顔料、アンスラキノン系顔料、キノフタロン系顔料、金属錯体顔料及びジケトピロロピロール（ＤＰＰ）等が挙げられる。
また、顔料として白色顔料を用いてもよい。
白色顔料としては、酸化チタン、亜鉛華、硫化亜鉛、酸化アンチモン、酸化ジルコニウムなどの無機顔料が挙げられる。
これらは単独で、または２種以上を組み合わせて用いることができる。
【００４６】
顔料の平均粒径は５０〜５００ｎｍであることが好ましく、５０〜２００ｎｍであることがより一層好ましい。色顔料の平均粒径が５０ｎｍ未満の場合は発色が不充分になる場合があり、５００ｎｍを超える場合は吐出安定性が不充分となる場合がある。
【００４７】
顔料の具体例としては、ピグメントイエロー１２、１３、１４、１７、２０、２４、７４、８３、８６、９３、９４、９５、１０９、１１０、１１７、１２０、１２５、１２８、１３７、１３８、１３９、１４７、１４８、１５０、１５１、１５４、１５５、１６６、１６８、１８０、１８５；
ピグメントオレンジ１６、３６、３８、４３、５１、５５、５９、６１、６４、６５、７１；
ピグメントレッド９、４８、４９、５２、５３、５７、９７、１２２、１４９、１６８、１７７、１７８、１７９、２０６、２０７、２０９、２４２、２５４、２５５；
ピグメントバイオレット１９、２３、２９、３０、３７、４０、５０；
ピグメントブルー１５、１５：１、１５：３、１５：４、１５：６、２２、３０、６４、８０；
ピグメントグリーン７（塩素化フタロシアニングリーン）、３６（臭素化フタロシアニングリーン）；
ピグメントブラウン２３、２５、２６；
ピグメントブラック７（カーボンブラック）、２６、２７、２８等が挙げられる。
【００４８】
カーボンブラックの市販例としては、モナーク１０００、ＥＬＦＴＥＸ  ４１５（以上、キャボット社製カーボンブラック）、＃９６０、ＭＡ８、ＭＡ１１（以上、三菱化学株式会社製カーボンブラック）等が挙げられる。
カラー顔料の市販例としては、ＬＩＯＮＯＬ  ＢＬＵＥ  ＦＧ−７４００Ｇ（東洋インキ製造社製  フタロシアニン顔料）；
ＹＥＬＬＯＷ  ＰＩＧＭＥＮＴ  Ｅ４ＧＮ（バイエル社製  ニッケル錯体アゾ顔料）；
Ｃｒｏｍｏｐｈｔａｌ  Ｐｉｎｋ  ＰＴ（ＢＡＳＦ社製  キナクリドン顔料）；
Ｆａｓｔｏｇｅｎ  Ｓｕｐｅｒ  Ｍａｇｅｎｔａ  ＲＧ（ＤＩＣ社製  キナクリドン顔料）；
ＹＥＬＬＯＷ  ＰＩＧＭＥＮＴ  Ｅ４ＧＮ（ランクセス社製  ニッケル錯体アゾ顔料）；
イルガライトブルー８７００（ＢＡＳＦ社製  フタロシアニン顔料）；
Ｅ４ＧＮ−ＧＴ（ランクセス社製  ニッケル錯体アゾ顔料）；
Ｆａｓｔｏｇｅｎ  Ｂｌｕｅ  ＴＧＲ（ＤＩＣ株式会社製シアン顔料）；
Ｃｉｎｑｕａｓｉａ  Ｍａｇｅｎｔａ  Ｄ４５５０Ｊ（ＢＡＳＦ社製マゼンタ顔料）；
Ｉｎｋｊｅｔ  Ｙｅｌｌｏｗ  ４ＧＰ（クラリアント社製イエロー顔料）等が挙げられる。
【００４９】
顔料を用いる場合は、顔料の分散安定性のために、顔料分散剤をインクに含ませてもよい。顔料分散剤には、高分子分散剤や界面活性剤等を用いることができる。
高分子分散剤の市販品としては、例えば、ＥＶＯＮＩＫ社製のＴＥＧＯディスパースシリーズ（ＴＥＧＯディスパース７４０Ｗ、ＴＥＧＯディスパース７５０Ｗ、ＴＥＧＯディスパース７５５Ｗ、ＴＥＧＯディスパース７５７Ｗ、ＴＥＧＯディスパース７６０、ＴＥＧＯディスパース７６０Ｗ）；
日本ルーブリゾール（株）製のソルスパースシリーズ（ソルスパース２００００、２１０００、２７０００、４１０００、４１０９０、４３０００、４４０００、４６０００）；
ジョンソンポリマー社製のジョンクリルシリーズ（ジョンクリル５７、ジョンクリル６０、ジョンクリル６２、ジョンクリル６３、ジョンクリル７１、ジョンクリル５０１）；
ＢＹＫ製のＤＩＳＰＥＲＢＹＫ−１０２、１８０、１８４、１８５、１８７、１９０、１９１、１９２、１９４N１９３、１９９；
冨士色素製のＦＵＪＩ  ＳＰ  Ａ−５４；
第一工業製薬（株）製のポリビニルピロリドンＫ−３０、ポリビニルピロリドンＫ−９０等が挙げられる。
界面活性剤の市販品としては、例えば、花王（株）製デモールシリーズ（デモールＥＰ、デモールＮ、デモールＲＮ、デモールＮＬ、デモールＲＮＬ、デモールＴ−４５）などのアニオン性界面活性剤；
花王（株）製エマルゲンシリーズ（エマルゲンＡ−６０、エマルゲンＡ−９０、エマルゲンＡ−５００、エマルゲンＢ−４０、エマルゲンＬ−４０、エマルゲン４２０）などの非イオン性界面活性剤が挙げられる。
これらは単独で、または２種以上を組み合わせて用いることができる。
【００５０】
顔料分散剤は、その種類によって配合量は異なるが、通常、有効成分の質量比で顔料１に対し、０．００５〜０．５で配合することができる。
【００５１】
顔料として自己分散顔料を用いてもよい。自己分散顔料としては、イオン性を有する親水性官能基が導入されたものであることが好ましく、顔料表面をアニオン性またはカチオン性に帯電させることにより、静電反発力によって顔料粒子を水中に安定に分散させることができる。アニオン性官能基としては、スルホン酸基、カルボキシ基、カルボニル基、ヒドロキシ基、ホスホン酸基、リン酸基等が好ましい。カチオン性官能基としては、第４級アンモニウム基、第４級ホスホニウム基などが好ましい。なかでも、カルボキシ基、ヒドロキシ基、リン酸基等のアニオン性基であることが好ましい。
【００５２】
これらの親水性官能基は、顔料表面に直接結合させてもよいし、他の原子団を介して結合させてもよい。他の原子団としては、アルキレン基、フェニレン基、ナフチレン基などが挙げられるが、これらに限定されることはない。顔料表面の処理方法としては、ジアゾ化処理、スルホン化処理、次亜塩素酸処理、フミン酸処理、真空プラズマ処理などが挙げられる。
【００５３】
自己分散顔料のうち顔料の市販品としては、例えば、キャボット社製ＣＡＢ−Ｏ−ＪＥＴシリーズ（ＣＡＢ−Ｏ−ＪＥＴ２００、ＣＡＢ−Ｏ−ＪＥＴ３００、ＣＡＢ−Ｏ−ＪＥＴ２５０Ｃ、ＣＡＢ−Ｏ−ＪＥＴ２６０Ｍ、ＣＡＢ−Ｏ−ＪＥＴ２７０Ｃ、ＣＡＢ−Ｏ−ＪＥＴ  ２７０Ｙ、ＣＡＢ−Ｏ−ＪＥＴ  ４５０Ｃ、ＣＡＢ−Ｏ−ＪＥＴ  ４６５Ｍ、ＣＡＢ−Ｏ−ＪＥＴ  ４７０Ｙ等）；
オリヱント化学（株）製ＢＯＮＪＥＴ  ＢＬＡＣＫ  ＣＷ−１Ｓ、ＣＷ−２、ＣＷ−３、ＣＷ−４、ＣＷ−５、ＣＷ−６等；
ＳＥＮＳＩＪＥＴ製Ｓｍａｒｔ  Ｍａｇｅｎｔａ  ３１２２ＢＡ等が挙げられる。
また、顔料を樹脂で被覆したマイクロカプセル化顔料を使用してもよい。
【００５４】
染料としては、印刷の技術分野で一般に用いられているものを使用でき、特に限定されない。具体的には、塩基性染料、酸性染料、直接染料、可溶性バット染料、酸性媒染染料、媒染染料、反応染料、バット染料、硫化染料等が挙げられ、これらのうち、水溶性のもの及び還元等により水溶性となるものが使用できる。より具体的には、アゾ染料、ローダミン染料、メチン染料、アゾメチン染料、キサンテン染料、キノン染料、トリフェニルメタン染料、ジフェニルメタン染料、メチレンブルー等が挙げられる。これらの染料は単独で用いてもよいし、２種以上組み合わせて用いてもよい。
【００５５】
水分散性樹脂は、多孔質基材に色材を十分に定着させるために配合され、これにより、少量の色材で高い着色性を得ることができる。
水分散性樹脂としては、透明の塗膜を形成する樹脂を用いることが好ましい。また、水性インク中で粒子を形成可能な、すなわち水中油（Ｏ／Ｗ）型樹脂エマルションを形成可能な樹脂を用いることが好ましく、樹脂エマルションとして配合することができる。
代表的には、エチレン−塩化ビニル共重合樹脂、（メタ）アクリル樹脂、スチレン／無水マレイン酸共重合体樹脂、ウレタン樹脂、酢酸ビニル−（メタ）アクリル共重合体樹脂、酢酸ビニル−エチレン共重合体樹脂、スチレン／（メタ）アクリル共重合体樹脂及びそれらの樹脂エマルション等が挙げられる。ここで、「（メタ）アクリル樹脂」は、アクリル樹脂とメタクリル樹脂の双方を示す。
【００５６】
これらの水分散性樹脂又はその樹脂エマルションのうち、インクジェットヘッドからの安定吐出性能の観点、及び調湿建材等の多孔質基材の原料として使用されている珪藻土、バーミキュライト、カオリナイト、石膏、タイルシャモット、消石灰、セラミック多孔質粉などの無機多孔質材料に対する密着性の観点から、ガラス転移温度（Ｔｇ）が−３５〜４０℃のウレタン樹脂（エマルション）を用いることが好ましい。
かかる水分散性樹脂又はその樹脂エマルションの具体例としては、
第一工業製薬（株）のスーパーフレックス３００、４６０、４２０、４７０、４６０Ｓ（カーボネート系ウレタン樹脂エマルション）、１５０ＨＳ（エステル・エーテル系ウレタン樹脂エマルション）、７４０、８４０（芳香族イソシアネート系エステル系ウレタン樹脂エマルション）；
ＤＳＭ社のＮｅｏＲｅｚ  Ｒ−９６６０、Ｒ−２１７０（脂肪族ポリエステル系ウレタン樹脂エマルション）、ＮｅｏＲｅｚ  Ｒ−９６６、Ｒ−９６７、Ｒ−６５０（脂肪族ポリエーテル系ウレタン樹脂エマルション）、Ｒ−９８６、Ｒ−９６０３（脂肪族ポリカーボネート）；
株式会社ＡＤＥＫＡのアデカボンタイターＨＵＸ−３７０、５４１、５５０、１０３２等が挙げられる（いずれも商品名）。
【００５７】
また、インクの各材料との相溶性が高くインクとしての安定性が良い、また安価でありインクを低コストで設計可能であるという観点から、（メタ）アクリル樹脂又はスチレン／（メタ）アクリル樹脂を用いることも好ましい。
具体的には、日本合成化学工業（株）のモビニール９６６Ａ、６９６３、６９６０（アクリル樹脂エマルション）、６９６９Ｄ、ＲＡ−０３３Ａ４（スチレン／アクリル樹脂エマルション）や；
ＢＡＳＦ社のジョンクリル７１００、ＰＤＸ−７３７０、ＰＤＸ−７３４１（スチレン／アクリル樹脂エマルション）；
ＤＩＣ（株）のボンコートＥＣ−９０５ＥＦ、５４００ＥＦ、ＣＧ−８４００（アクリル／スチレン系エマルション）；
ＤＳＭ社のＮｅｏＣｒｙｌ  ＢＴ−６２、ＸＫ−１９０、Ａ−１０９４（スチレンアクリル系水分散性樹脂）などが挙げられる（いずれも商品名）。
水分散性樹脂は、ウレタン樹脂、（メタ）アクリル樹脂、スチレン／(メタ)アクリル樹脂等の１種単独の樹脂（又はそのエマルション）から構成されてもよいし、又は、複数種の樹脂（又はそれらのエマルション）を組み合わせて構成されてもよい。
【００５８】
水分散性樹脂は、インク中で粒子状である。この水分散性樹脂粒子の粒子径は、インクジェット印刷に適した大きさであれば良く、一般的には平均粒径で３００ｎｍ以下であることが好ましい。また、インクジェット印刷に適したこの程度の大きさであれば、多孔質基材の細孔を完全に塞ぐことがなく、調湿性能を維持することができるので好ましい。この調湿性能の維持のため、平均粒径のより好ましい値は２５０ｎｍ以下であり、さらに好ましい値は２００ｎｍ以下であり、一層好ましい値は１５０ｎｍ以下であり、最も好ましい値は９０ｎｍ以下である。さらに、色材として顔料を用いる場合は、顔料粒子同士の結着性をより高める観点からは、水分散性樹脂粒子の粒径は、顔料の平均粒径（一般的には８０〜２００ｎｍ程度）よりも小さいことが好ましい。
水分散性樹脂粒子の平均粒径の下限値は、特に限定はされないが、インクの保存安定性の観点からは、５ｎｍ以上程度であることが好ましく、１０ｎｍ以上であることがより好ましい。
【００５９】
本明細書において、特に断らない限り、平均粒径は、動的光散乱法により測定した粒度分布における体積基準の粒径値（メジアン径）である。動的光散乱式粒子径分布測定装置としては、ナノ粒子解析装置ｎａｎｏ  Ｐａｒｔｉｃａ  ＳＺ−１００（株式会社堀場製作所）等を使用することができる。インク中又は後述する表面処理液中において、水分散性樹脂粒子や無機粒子は、独立した微粒子の状態で存在する場合と、独立した微粒子が集合した凝集体の状態で存在する場合とが考えられるが、動的光散乱法で測定されるメジアン径を「平均粒径」と位置づけることとする。
【００６０】
なお、上記樹脂粒子の平均粒径は、インクを調製する前の原料エマルション状態で測定することが、色材（顔料粒子）の影響を排除できることから好ましく、その測定値を本実施形態の平均粒径とすることができる。
【００６１】
インク中における水分散性樹脂の量（有効成分量）は、色材と水分散性樹脂の比率（色材：水分散性樹脂）で１：０．５〜１：７（質量比）が好ましく、１：０．７５〜１：５．０がより好ましい。水分散性樹脂の含有量をこの範囲にすることで、多孔質基材の表面に印刷された画像の耐水擦過性と高画質性を十分に確保することができる。色材１に対する水分散性樹脂の比率が０．５より小さいと、顔料の定着性が悪くなる可能性があり、７より大きいと、粘度が高くなり、インクを吐出するヘッドからインクを吐出できなくなる可能性がある。
【００６２】
界面活性剤を配合することにより、インクジェット方式でインクを安定に吐出させることがより容易となり、かつ、インクの浸透を適切に制御しやすくすることができるために好ましい。その添加量は（顔料分散剤として界面活性剤が使用される場合はその合計量として）、界面活性剤の種類によっても異なるが、インクの表面張力、及び、布帛等の基材への浸透速度の観点から、インク中に０．１〜１０質量％の範囲であることが好ましい。
【００６３】
界面活性剤としては、アセチレングリコール系界面活性剤、シリコーン系界面活性剤、アニオン性界面活性剤（アルキル硫酸エステル塩、ポリオキシエチレンアルキルエーテル硫酸エステル塩、アルキルベンゼンスルホン酸塩等）、非イオン性界面活性剤（ポリオキシエチレンアルキルエーテル、ソルビタン脂肪酸エステル、ポリオキシエチレンソルビタン脂肪酸エステル、ポリオキシエチレンソルビトール脂肪酸エステル、グリセリン脂肪酸エステル、ポリオキシエチレン脂肪酸エステル等）、フッ素系界面活性剤等が挙げられ。これらは、単独で、または２種以上を組み合わせて用いることができる。
【００６４】
なかでも、アセチレングリコール系界面活性剤、シリコーン系界面活性剤を好ましく用いることができる。これらの界面活性剤は、多孔質基材に対する良好な濡れ性をインクに与えるので、多孔質基材に高品質な画像を形成することができる。また、これらの界面活性剤は、上記した水分散性樹脂の樹脂粒子径が小さい場合であっても、こうした樹脂粒子の凝集を効果的に抑制することができる。
【００６５】
アセチレングリコール系界面活性剤は、アセチレングリコール基を有する非イオン系界面活性剤である。市販品として、アセチレングリコールであるサーフィノール１０４Ｅ、１０４Ｈ、アセチレングリコールにエチレンオキサイドを付加した構造のサーフィノール４２０、４４０、４６５、４８５等（エアープロダクツアンドケミカルズ社）、アセチレングリコールのオルフィンＥ−１００４、Ｅ−１０１０、Ｅ−１０２０、ＰＤ−００２Ｗ、ＰＤ−００４、ＥＸＰ−４００１、ＥＸＰ−４２００、ＥＸＰ−４１２３、ＥＸＰ−４３００等（日信化学工業株式会社）、アセチレングリコールのアセチレノールＥ００、Ｅ００Ｐ、アセチレングリコールのエチレンオキサイドを付加した構造のアセチレノールＥ４０、Ｅ１００等（川研ファインケミカル株式会社）が挙げられる。
【００６６】
シリコーン系界面活性剤の具体的な例としては、ＢＹＫ−３０２、ＢＹＫ−３０７、  ＢＹＫ−３２５、ＢＹＫ−３３１、ＢＹＫ−３３３、ＢＹＫ−３４２、ＢＹＫ−３４５／３４６、ＢＹＫ−３４７、ＢＹＫ−３４８、ＢＹＫ−３４９、ＢＹＫ−３７８（いずれもビックケミー・ジャパン株式会社）、Ｌ−７００１、Ｌ−７００２、Ｌ−７６０４、ＦＺ−２１０５、８０３２  ＡＤＤＩＴＩＶＥ（いずれも東レ・ダウコーニング株式会社）、ＫＦ−６０１１  ＫＦ−６０１１Ｐ  ＫＦ−６０１３  ＫＦ−６００４  ＫＦ−６０４３（いずれも信越化学工業株式会社）、ディスパロンＡＱ−７１２０、ディスパロンＡＱ−７１３０、ディスパロンＡＱ−７１８０（いずれも楠本化成株式会社）、シルフェイスＳＡＧ５０３Ａ、シルフェイスＳＡＧ００１、シルフェイスＳＡＧ００２、シルフェイスＳＡＧ００３、シルフェイスＳＡＧ００５、シルフェイスＳＡＧ００８（いずれも日信化学工業株式会社）等を挙げることができる。
【００６７】
インク中の界面活性剤の量は、０．１質量％以上程度であることが好ましく、０．３質量％以上であることがより好ましく、０．５質量％以上であることが一層好ましい、一方、界面活性剤量は、５質量％以下程度であることが好ましく、４質量％以下であることがより好ましく、３質量％以下であることが一層好ましい。
【００６８】
インクには、顔料や水分散性樹脂の分散安定性をより高めるために、２種以上の顔料分散剤を併用してもよく、また、顔料分散剤とともに分散助剤を含ませてもよい。
インクセットを構成する各インクでは、一般的に、色材を除く成分に構造や特性が似ている成分を用いるため、各インクの電荷密度の差が小さいことが多い。そこで、ブラックインクとカラーインクとの間で、顔料分散剤、分散助剤等の添加成分を変えたり、その添加量を変えたりすることで、ブラックインクとカラーインクとの電荷密度の差を調節することができる。
【００６９】
分散助剤には、単独の使用では顔料分散性が十分でなくても顔料分散剤と併用することで顔料分散作用を発揮する成分、または、自己分散顔料を使用したインクに加えて顔料の分散安定性を向上させる機能がある成分を用いることができる。
【００７０】
インクには、インクの性状に悪影響を与えない限り、上記の成分以外に、例えば、保湿剤、消泡剤、ｐＨ調整剤、酸化防止剤、防腐剤等の他の成分を添加できる。
【００７１】
ブラックインク及びカラーインクの電荷密度Ｃｄ値は、特に限定されないが、ブラックインクとカラーインクとの電荷密度の差「Ｃｄｋ−Ｃｄ２」が８０μｅｑ／ｇ以上を満たす範囲で適宜制御することができる。
例えば、ブラックインクの電荷密度Ｃｄ値は、５００μｅｑ／ｇ以下であってよく、好ましくは４００μｅｑ／ｇ以下であり、より好ましくは３００μｅｑ／ｇ以下である。また、ブラックインクの電荷密度Ｃｄ値は、９０μｅｑ／ｇ以上であってよく、１００μｅｑ／ｇ以上であってもよい。
【００７２】
カラーインクの電荷密度Ｃｄ値は、４００μｅｑ／ｇ以下であってよく、好ましくは２００μｅｑ／ｇ以下であり、より好ましくは１５０μｅｑ／ｇ以下である。また、カラーインクの電荷密度Ｃｄ値は、１０μｅｑ／ｇ以上であってよく、２０μｅｑ／ｇ以上であってもよい。
【００７３】
インクの粘度は、インクジェット印刷の吐出性の観点から、１〜３０ｍＰａ・ｓであることが好ましく、２〜１５ｍＰａ・ｓであることがより好ましい。インクセットを構成する各インクは、同じ構造のインクジェットノズルを用いて印刷するために、同じようなインク粘度を有することが好ましい。そのため、インクセットを構成する各インクの粘度は、それぞれ２〜１５ｍＰａ・ｓであることが一層好ましい。
【００７４】
インクの表面張力は、２５℃において３０〜５０ｍＮ／ｍであることが好ましい。インクの浸透を制御するためには、例えば、インクの表面張力を制御して、基材への浸透速度を調節する方法がある。インクの表面張力が３０ｍＮ／ｍ〜５０ｍＮ／ｍであるとき、良好なインクの浸透速度によってインク膜を形成しやすく、かつ、良好なインクジェットノズルからの吐出性も得やすい。
【００７５】
インクの製造方法は、特に限定されず、公知の方法により適宜製造することができる。例えば、ビーズミル等の公知の分散機に全成分を一括又は分割して投入して分散させ、所望により、メンブレンフィルター等の公知のろ過機を通すことにより調製できる。例えば、予め水と色材の全量を均一に混合させた混合液を調製して分散機にて分散させた後、この分散液に残りの成分を添加してろ過機を通すことにより調製することができる。
【００７６】
＜表面処理液＞
インクセットは、表面処理液をさらに備えることができる。
この表面処理液は、高画質な加飾部を得るために、インクセットによる加飾が行われる前の調湿基材の表面に前処理剤として適用することが好ましい。ここで、「適用」とは、塗布等の任意の手段により、対象物に表面処理液を付着させる意味である。
表面処理液には、水と、無機粒子及び／または水分散性樹脂とを含むものを用いることができ、好ましくは水と、無機粒子及び水分散性樹脂とを含むものである。
【００７７】
調湿基材に予め、表面処理液を付着させておくことにより、インクによる加飾部の光沢性、耐擦過性、発色性を高めることができる。特に、吸放湿量及び／又は平均含水率が低い多孔質基材、例えば、調湿性が低くＪＩＳ  Ａ  １４７０−１（２０１４）及び／又はＪＩＳ  Ａ  １４７５（２００４）に規定される等級の低い調湿建材の場合、少ないインク量でも高い発色性を得ることは可能であるが、単位時間当たりのインク吐出量を多くするとインク溢れが発生し、画像の滲みやインク溜りが生じやすくなる恐れがある。このインク溜りは、画像品位を低下させることに加えて、多孔質基材の細孔の一部を塞ぎ、調湿性能を低下させる原因ともなりうる。このような場合には、印刷前に多孔質基材の表面に表面処理液を適用（前処理）して、乾燥させておくことが好ましい。
【００７８】
表面処理液において、水は、表面処理液の溶媒として機能するものである。また、表面処理液の溶媒として、水に加えて水溶性有機溶剤を用いてもよい。水及び水性有機溶剤の詳細については、上記したインクで説明した通りである。
【００７９】
無機粒子は、平均粒子径（動的光散乱法により測定されるメジアン径）が３００ｎｍ以下の無機粒子を好ましく用いることができる。無機粒子の平均粒子径が３００ｎｍを超えると、無機粒子が多孔質基材の表面に乗った状態となり、加飾画像の耐擦過性が低下し、また、表面処理部の透明性が低下するため表面処理部と非表面処理部の外観の違いが目立つようになり、好ましくない。
表面処理液中の無機粒子の量（有効成分量）は、０．８質量％以上であることが好ましく、１．３質量％以上であることがより好ましく、また、２０質量％以下であることが好ましく、１０質量％以下であることがより好ましい。
【００８０】
無機粒子は、多孔質基材の大きな孔の一部を塞いで、その表面粗さＲａを小さくするとともに、インク中の成分が多孔質基材の孔に入り込むことを抑制することができるので、表面処理を行わない場合に比べて、多孔質基材の表面が平滑となって、該表面に形成される画像のドットの均一性が良くなり、インクや表面処理液に含まれる樹脂のもつ光沢性を良好に発現させることができるものと考えられる。一方で、多孔質基材の大きな孔の一部を塞ぐだけであるので、調湿性を低下させることはない。なお、単に多孔質基材の表面を研磨して表面粗さＲａ（算術平均粗さ）を小さくしても、表面処理により得られる効果に相当する効果を得ることはできない。
【００８１】
無機粒子としては、シリカ微粒子、バーミキュライト、炭酸カルシウム、アルミナなどが挙げられ、中でも、シリカ微粒が好ましい。また、タルク、珪藻土、炭酸カルシウム、炭酸バリウム、硫酸バリウム、アルミナホワイト、シリカ、カオリン、マイカ、酸性白土、活性白土、ベントナイト等の体質顔料を用いることも好ましい。これらの微粒子は、単独で、または２種以上を組み合わせて使用することもできる。
【００８２】
表面処理液において、水分散性樹脂は、上記無機粒子を多孔質基材に十分に定着させるために含有される。多孔質基材との密着性等が確保できれば特に限定されないが、具体的には、上記インクについて述べた各種水分散性樹脂を使用することができる。複数の水分散性樹脂を組み合わせて使用することもできる。
【００８３】
表面処理液中における水分散性樹脂の配合量は、上記無機粒子と水分散性樹脂の比率（上記無機粒子：水分散性樹脂）で１５：１〜５０：１（質量比）が好ましい。水分散性樹脂の量をこの範囲にすることで、多孔質基材に無機粒子を十分に定着させることができる。
【００８４】
表面処理液中において、水分散性樹脂は粒子状で存在し、該粒子の平均粒径は、加飾しようとする多孔質基材のメソ孔の直径よりも大きいことが好ましく、具体的には、４０ｎｍよりも大きいことが好ましく、４５ｎｍ以上であることがより好ましく、８０ｎｍ以上であることがさらに好ましく、１５０ｎｍ以上であることが一層好ましい。また、その平均粒径の上限値は、特に限定されないが、インクジェット印刷に適した大きさとして３００ｎｍ以下程度であることが好ましく、２５０ｎｍ以下であることがより好ましい。
表面処理液に含まれる水分散性樹脂の量は、上記インク中における水分散性樹脂の量に比べて少なくてよい。
【００８５】
表面処理液には、分散助剤が含まれてもよい。分散助剤によって、表面処理液中で無機粒子や水分散性樹脂の分散安定性をより高めることができる。また、分散助剤によって、表面処理液の電荷密度Ｃｄ値を調節して、ブラックインクと表面処理液との電荷密度の差「｜Ｃｄｋ−Ｃｄｐ｜」を２００μｅｑ／ｇ以下に制御することができる。
分散助剤は、インクと共通したものを用いることができ、詳細については上記したインクで説明した通りである。なお、インクセットにおいて、インクと分散助剤に含まれる分散助剤は同一でも異なってもよい。
分散助剤は、表面処理液全量に対し０．１〜１０質量％で配合することができ、０．５〜５質量％であってもよい。
【００８６】
表面処理液の電荷密度Ｃｄ値は、特に限定されないが、ブラックインクと表面処理液との電荷密度の差「｜Ｃｄｋ−Ｃｄｐ｜」が２００μｅｑ／ｇ以下を満たす範囲で適宜制御することができる。
例えば、表面処理液の電荷密度Ｃｄ値は、５００μｅｑ／ｇ以下であってよく、好ましくは３００μｅｑ／ｇ以下であり、より好ましくは２００μｅｑ／ｇ以下である。また、表面処理液の電荷密度Ｃｄ値は、１０μｅｑ／ｇ以上であってよく、２０μｅｑ／ｇ以上であってもよい。
【００８７】
表面処理液には、表面処理液の性状に悪影響を与えない限り、上記成分以外に、例えば、保湿剤、消泡剤、ｐＨ調整剤、酸化防止剤、防腐剤、界面活性剤等の他の成分を添加できる。
【００８８】
表面処理液は、水、水分散性樹脂、及び無機粒子を、例えばビーズミル等の公知の分散機に全成分を一括又は分割して投入して分散させ、所望により、メンブレンフィルター等の公知のろ過機を通すことにより調製できる。例えば、予め水と上記無機粒子の全量を均一に混合させた混合液を調製して分散機にて分散させた後、この分散液に残りの成分を添加してろ過機を通すことにより調製することができる。
【００８９】
＜加飾された調湿基材の製造方法＞
一実施形態による加飾された調湿基材の製造方法は、上記した調湿基材用水性インクジェットインクセットを用いて調湿基材にインクジェット印刷する工程を含むことを特徴とする。これによって、調湿基材の表面に加飾画像を有する加飾物品を得ることができる。
また、インクセットを用いてインクジェット印刷する前に、上記表面処理液を調湿基材に付着させる工程を含んでもよい。
【００９０】
表面処理液の多孔質基材表面への付着は、刷毛、ローラー、バーコーター、エアナイフコーター、スプレーを使用して多孔質基材表面に一様に塗布することによって行ってもよいし、又は、インクジェット印刷、グラビア印刷、フレキソ印刷などの印刷手段によって画像を印刷することで行ってもよい。すなわち、表面処理液は、多孔質基材表面の全面に塗布されてもよいし、必要な箇所にのみ、例えば上記インクセットを用いたインクジェット印刷が行われる箇所にのみ塗布されてもよい。
【００９１】
表面処理液の塗工量（付着量）は、多孔質基材の吸放湿量及び平均含水率によって異なるが、加飾画像の一定の発色及び光沢を達するためには、多孔質基材の吸放湿量及び平均含水率が低いほど塗工量（固形分）を多くすることが好ましい。また、表面粗さＲａが１５μｍ程度の多孔質基材の場合、表面処理後のＲａを好ましくは１０μｍ以下、より好ましくは８μｍ以下とするに十分な量の表面処理液を塗工すると、印刷された画像の発色性及び光沢性が向上するので好ましい。
【００９２】
表面処理液の好ましい塗工量は、上記のように多孔質基材の調湿性能により異なるため一律に規定することはできないが、塗布面積あたりの固形分量として、例えば１級の調湿建材の場合は１５ｇ／ｍ２〜３０ｇ／ｍ２程度、２級の調湿建材の場合は５ｇ／ｍ２〜１５ｇ／ｍ２程度、３級の調湿建材の場合は、３ｇ／ｍ２〜１０ｇ／ｍ２程度とすることができる。
【００９３】
表面処理液を塗工した後の多孔質基材は、水分を乾燥させてからインクセットによる印刷に供することが好ましい。この乾燥は、多孔質基材を１００〜２００℃に加熱して行ってもよい。
【００９４】
インクセットを用いて多孔質基材に加飾画像を形成するインクジェット印刷は、一般的なインクジェットヘッドを用いて行うことができ、印刷方式や使用する装置等に特に制限はない。インクジェット印刷方式は、ピエゾ方式、静電方式、サーマル方式等であってよい。
インクセットによって加飾画像を形成した後の多孔質基材は、水分を乾燥させるとともに、色材及び樹脂分を多孔質基材に速やかに定着させるために、多孔質基材を１００〜２００℃に加熱してもよい。
このようにして、色材及び樹脂分から主に構成される加飾画像を有する加飾物品、例えば加飾建材を得ることができる。
【００９５】
インクセットを用いて多孔質基材にインクジェット印刷する場合では、高品位の加飾画像を得るために、（ｉ）インク滴を小さくする、（ｉｉ）印刷速度を遅くする、（ｉｉｉ）片方向印刷をする、（ｉｖ）多孔質基材を温めながら印刷する、（ｖ）印刷解像度を低くする、又は、（ｖｉ）これらの方法を組み合わせて印刷するなどの印刷条件を用いることが有効である。特に、吸放湿量及び／又は平均含水率が低い多孔質基材、例えば、調湿性が低く、上記調湿建材の調湿性能評価基準に規定される等級の低い調湿建材（例えば、上記１級の調湿建材）の場合、表面処理をしないと画像の滲みやインク溜りが生じやすいが、上記方法を採用することにより、表面処理をしなくても画像の滲みやインク溜りを避けることができる。
【００９６】
上記（ｉｖ）多孔質基材を温めながら印刷する印刷条件は、多孔質基材の性能に関わらず、少ないインク量で高発色の画像を得ることが必要な場合、凹凸が多い多孔質基材やインクの吸水性能が異なる複数の多孔質基材にまたがった絵柄を均一に印刷する場合の印刷条件としても有効である。多孔質基材を温めながら印刷することで、インク中の水以外の成分である顔料等の存在位置を多孔質基材の表面近くに形成させることが可能となるため、多孔質基材の調湿性能や形状への影響が小さくなり、安定した画像を得ることが可能となる。
多孔質基材を温める方法は任意であり、加熱温度は、インクジェット印刷に用いるノズルが乾燥し吐出が不安定にならない温度であれば特に限定されず、例えば５０〜１００℃の範囲で加熱できる。
【００９７】
加飾画像を形成するための装置は、特に限定されないが、例えば、多孔質基材を載置するための載置部と、多孔質基材の表面にインクを吐出してインクジェット印刷するように配置されたインクジェットヘッドとを少なくとも備え、さらに好ましくは、多孔質基材の表面に表面処理液を塗布するための表面処理液塗布部、及び／又は、多孔質基材を加熱するための加熱部を任意に備える加飾装置を用いることができる。
【００９８】
より詳細には、加飾装置は、加飾しようとする画像の電子データ（各画素に対応する画素値を備えるもの）を提供するための入力部（例えば、スキャナ）、多孔質基材の表面に水性インクを吐出して画像を記録するインクジェットヘッド部、多孔質基材を載置した状態でインクジェットヘッド部の下面に形成された吐出ノズルと対向する位置に多孔質基材を搬送する搬送部、及び、多孔質基材がインクジェットヘッド部に至る前に、多孔質基材の表面に表面処理液を吐出して表面処理液を多孔質基材上に塗布する表面処理液塗布部を備えることができる。さらに、印刷中又は印刷前後の任意の段階で、多孔質基材上の加飾領域を加熱する加熱部（セラミックヒーター等の各種ヒーター）を設け、吐出された表面処理液及び／又はインクの乾燥を促進できるようにすることが好ましい。
【００９９】
インクセットによる加飾前、または表面処理をする場合は表面処理液の塗工前の多孔質基材、すなわち未処理の多孔質基材は、その表面を研磨する等して平坦化されていることが好ましい。これによって、印刷された加飾画像の発色性及び光沢性をより改善することができる。
具体的には、未処理の多孔質基材は、表面粗さＲａを１０μｍ以下程度にしておくことが好ましく、より好ましくは８μｍ以下である。表面粗さＲａは、ＫＥＹＥＮＣＥ社の「Ｌａｓｅｅｒ  Ｓｃａｎｉｎｇ  Ｍｉｃｒｏｓｃｏｐｅ  ＶＫ−８７００」等で測定が可能である。測定の際には、多孔質基材の大きな凹凸、欠落部などの特異的な部分は除外してよい。
【０１００】
上記特開２００２−４４４７号公報に記載のような炭酸硬化反応によって製造される調湿建材の場合、通常、素材混合→プレス成形→炭酸ガス硬化（発熱）→乾燥の工程で製造され、加飾工程は、炭酸ガス硬化体に対して行われ、具体的には、炭酸ガス硬化体→加飾印刷→加熱→自然冷却（完成）の工程で行われる。一実施形態において加飾は、かかる調湿建材に対し、炭酸ガス硬化体に対して行うこともできるが、別の実施形態においては、プレス成形された後の炭酸ガス硬化前の成形品に対しても加飾を行うことができる。後者の場合、素材混合→プレス成形→加飾印刷→炭酸ガス硬化（発熱）→乾燥（完成）という工程で加飾建材を製造することができるので、炭酸ガス硬化工程及び乾燥工程の熱を利用してインクの水及びその他の揮発性成分を揮発させることができ、エネルギー消費を低く抑えられるとともに、工程が短縮され、加飾前の在庫ストックが不要になるなどの利点が生じる。
【０１０１】
＜加飾された調湿基材＞
加飾された調湿基材（加飾物品）は、上記調湿基材用水性インクジェットインクセットを用いて形成された加飾画像を有し、ＪＩＳ  Ａ  １４７０−１（２０１４）に従って測定される３時間後の吸湿量が１５ｇ／ｍ２より多い調湿機能を有するものである。
加飾物品は、例えば、好ましくは調湿建材であるが、建材以外にも、例えばコースター、足ふきマット等であってもよい。
【０１０２】
インクジェット印刷により形成される加飾画像は、先に専用の上記表面処理液により表面処理された、つまり表面処理液が付着した多孔質基材の表面に形成されたものであることが好ましい。
加飾画像の記録面積は、特に限定されず、任意の絵柄又は文字、あるいは絵柄と文字との組合せ等を、自由に選択することができる。
【０１０３】
本発明の一連の実施形態を以下に記載するが、本発明はこれに限定されない。
［１］黒色水性インク及び黒色以外の水性インクを備え、前記黒色水性インクの電荷密度は、前記黒色以外の水性インクの電荷密度よりも８０μｅｑ／ｇ以上高い、調湿基材用水性インクジェットインクセット。
［２］前記黒色水性インク及び前記黒色以外の水性インクのうち少なくとも１種は、色材、水分散性樹脂及び水を含み、前記水分散性樹脂は、水分散性ウレタン樹脂、水分散性（メタ）アクリル樹脂、及び水分散性スチレン／（メタ）アクリル樹脂からなる群から選択される少なくとも１種を含む、［１］に記載の調湿基材用水性インクジェットインクセット。
【０１０４】
［３］表面処理液をさらに備え、前記黒色水性インクの電荷密度と、前記表面処理液の電荷密度との差の絶対値は２００μｅｑ／ｇ以下である、［１］または［２］に記載の調湿基材用水性インクジェットインクセット。
［４］前記表面処理液は、無機粒子、水分散性樹脂及び水を含む、［３］に記載の調湿基材用水性インクジェットインクセット。
【０１０５】
［５］［１］から［４］のいずれかに記載の調湿基材用水性インクジェットインクセットを用いて調湿基材にインクジェット印刷を行う工程を含む、加飾された調湿基材の製造方法。
［６］［３］または［４］に記載の調湿基材用水性インクジェットインクセットを用いて調湿基材にインクジェット印刷を行う工程を含み、前記表面処理液を前記調湿基材に付着させた後に、前記水性インクジェットインクセットを用いて前記調湿基材にインクジェット印刷を行う、加飾された調湿基材の製造方法。
［７］［１］から［４］のいずれかに記載の調湿基材用水性インクジェットインクセットを用いて形成された加飾画像を備え、ＪＩＳ  Ａ  １４７０−１（２０１４）に従って測定される３時間後の吸湿量が１５ｇ／ｍ２より多い、加飾された調湿基材。
【実施例】
【０１０６】
以下、本発明を実施例及び比較例に基づき詳細に説明するが、本発明はこれらの実施例のみに限定されるものではない。
【０１０７】
＜水性インクの製造＞
表２に黒（Ｋ）インク、表３にシアン（Ｃ）インクの処方、表４にマゼンタ（Ｍ）及びイエロー（Ｙ）インクの処方を示す。
各表に示す各成分を各表に示す割合でプレミックスし、その後、ホモジナイザーにより１分間分散し、得られた分散液を孔径３μｍのメンブレンフィルターに通過させて、インク１〜１７を得た。
【０１０８】
各表の原材料の詳細は下記の通りである。
（顔料分散体／顔料）
ＢＯＮＪＥＴ  ＢＬＡＣＫ  ＣＷ−６：オリヱント化学工業株式会社製、自己分散カーボンブラック分散体。
ＢＯＮＪＥＴ  ＢＬＡＣＫ  ＣＷ−２：オリヱント化学工業株式会社製、自己分散カーボンブラック分散体。
ＣＡＢ−Ｏ−ＪＥＴ  ４５０Ｃ：キャボット社製シアン自己分散顔料分散体。
ＣＡＢ−Ｏ−ＪＥＴ  ４６５Ｍ：キャボット社製マゼンタ自己分散顔料分散体。
Ｓｍａｒｔ  Ｍａｇｅｎｔａ  ３１２２ＢＡ：：ＳＥＮＳＩＪＥＴ製マゼンタ顔料分散体。
ＣＡＢ−Ｏ−ＪＥＴ  ４７０Ｙ：キャボット社製イエロー自己分散顔料分散体。
Ｆａｓｔｏｇｅｎ  Ｂｌｕｅ  ＴＧＲ：ＤＩＣ株式会社製シアン顔料。
Ｃｉｎｑｕａｓｉａ  Ｍａｇｅｎｔａ  Ｄ４５５０Ｊ：ＢＡＳＦ社製マゼンタ顔料。
Ｉｎｋｊｅｔ  Ｙｅｌｌｏｗ  ４ＧＰ：クラリアント社製イエロー顔料。
【０１０９】
（分散剤）
ＴＥＧＯ  Ｄｉｓｐｅｒｓ  ７６０Ｗ：Ｅｖｏｎｉｃ社製スチレンマレイン酸系分散剤。
ＴＥＧＯ  Ｄｉｓｐｅｒｓ  ７５７Ｗ：Ｅｖｏｎｉｃ社製高分子分散剤。
ＤＩＳＰＥＲＢＹＫ−１０２：ＢＹＫ社製分散剤。
ＦＵＪＩ  ＳＰ  Ａ−５４：冨士色素株式会社製アクリル系分散剤。
【０１１０】
（水分散性樹脂）
スーパーフレックス４６０Ｓ：第一工業製薬株式会社製、自己乳化型水系ウレタン樹脂（平均粒径５６ｎｍ）。
スーパーフレックス３００：第一工業製薬株式会社製、ウレタン系水分散性樹脂（平均粒子径４０ｎｍ）。
アデカボンタイターＨＵＸ−３７０：株式会社ＡＤＥＫＡ製、自己乳化型水系ウレタン樹脂（平均粒径１０ｎｍ）。
モビニール９６６Ａ：日本合成化学工業株式会社製、アニオン性水系アクリル樹脂エマルション（平均粒径１７０ｎｍ）。
ＮｅｏＣｒｙｌ  ＢＴ−６２：ＤＳＭ社製、スチレンアクリル系水分散性樹脂（平均粒子径１００ｎｍ未満）。
タケラックＸＷ−７５−Ｗ９３２（酸価８０）：三井化学株式会社製、ウレタン樹脂エマルション。
タケラックＷ５６６１（酸価４８）：三井化学株式会社製、ウレタン樹脂エマルション。
（溶剤）水：イオン交換水。
（水溶性溶剤）ジエチレングリコール：和光純薬工業株式会社製。
（活性剤）サーフィノール４６５：日信化学工業株式会社製、アセチレングリコール系界面活性剤。
【０１１１】
なお、樹脂の平均粒径は、動的光散乱式粒子径分布測定装置「ナノ粒子解析装置ｎａｎｏ  Ｐｒｔｉｃａ  ＳＺ−１００」（株式会社堀場製作所製）を用いて、各樹脂分散液を粒子濃度０．５質量％となるように精製水で希釈して、分散媒屈折率：１．３３３、試料屈折率：１．６００、演算条件：多分散・ナローの設定で、温度２５℃で測定した体積基準のメジアン径である。
各表において、「有効成分」の欄に各成分の不揮発分または固形分の割合を示し、表中に各成分の有効成分量をカッコ内に示す。
【０１１２】
【表２】
2018203794.tif 000003
【０１１３】
【表３】
2018203794.tif 000004
【０１１４】
【表４】
2018203794.tif 000005
【０１１５】
＜表面処理液の製造＞
表５に表面処理液の処方を示す。
表に示す各成分を表に示す割合でプレミックスした後、超音波分散機により１分間分散し、表面処理液１及び２を得た。
表中の原材料の詳細は下記のとおりである。
アエロジルＯＸ−５０：日本アエロジル株式会社製、親水性ヒュームドシリカ（１次粒子径４０ｎｍ）。
スミエリート１０１０：住化ケムテックス株式会社製、エチレン−塩化ビニル共重合樹脂エマルション（平均粒径２００ｎｍ）。
ＦＵＪＩ  ＳＰ  Ａ−５４：冨士色素株式会社製アクリル系分散剤。
【０１１６】
【表５】
2018203794.tif 000006
【０１１７】
＜評価＞
上記Ｋ，Ｃ，Ｍ，Ｙの各色のインク、及び表面処理液の電荷密度を以下の手順で測定した。電荷密度を表２〜表５に併せて示す。
上記Ｋ，Ｃ，Ｍ，Ｙの各色のインク、及び表面処理液を組み合わせたインクセットを用いて、以下の評価を行った。インクセットの組み合わせ及び評価結果を表６及び表７に示す。
【０１１８】
（電荷密度の測定）
各インク及び表面処理液の流動電位法による電荷密度（Ｃｄ）を測定した。電荷密度の測定にはコロイド粒子電荷量計（ＡＦＧ  ＡＮＡＬＹＴＩＣ  ＧｍｂＨ製「Ｍｏｄｅｌ  ＣＡＳ」を使用した。測定するインク及び表面処理液をそれぞれイオン交換水で１００倍に希釈した液を試料とし、０．００２５Ｎポリ塩化ジアリルジメチル−アンモニウム（ｐｏｌｙＤＡＤＭＡＣ）溶液（和光純薬工業株式会社製）にて滴定を行い、流動電位が０Ｖになる反応終点を測定し、反応終点までのｐｏｌｙＤＡＤＭＡＣの使用量からインクの総電荷量を求めた。希釈インク中の有効成分量当たりのインクの総電荷量から電荷密度（μｅｑ／ｇ）を求めた。
Ｋインクの電荷密度をＣｄｋと表し、Ｃインク、Ｍインク、及びＹインクの電荷密度のうち最大の電荷密度をＣｄ２と表し、表面処理液の電荷密度をＣｄｐと表す。表６及び表７に、「Ｃｄｋ−Ｃｄ２」、及び「Ｃｄｋ−Ｃｄｐ」の計算値を示す。
【０１１９】
（印刷物の作製）
印刷基材として、メソ孔とマクロ孔を備え、調湿性能評価基準の吸放湿量が３級で平衡含水率が３級の市販の調湿建材（厚さ６ｍｍ、表面粗さＲａ１５μｍ、表面の６０°光沢度２．５；アイカ工業株式会社製「モイス」）を用意した。調湿建材の表面を表面粗さがＲａ８μｍになるまで研磨した。
印刷には、マスターマインド社製テキスタイルプリンタ「ＭＭＰ８１３０」を用いた。
表６及び表７に示すインクセットの組み合わせで、Ｋ，Ｃ，Ｍ，Ｙの各色のインクをプリンタに導入し、調湿建材に、Ｃ，Ｍ，Ｙの縞模様を形成し、この縞模様上にＫの細字及びベタ画像を形成して印刷物を得た。
Ｃ，Ｍ，Ｙの縞模様は、それぞれ幅２ｍｍ長さ、１２０ｍｍのＣの帯、Ｍの帯、およびＹの帯が隙間なくこの順で繰り返して配された縞模様である。この縞模様の上に、Ｃ，Ｍ，Ｙの各色に重なるように、フォント６のＫの細字、及びサイズ１０ｍｍ×１０ｍｍのＫのベタ画像を印刷した。
印刷後、得られた画像に、１６０℃で６０秒間の熱定着処理を行った。
実施例３及び６、比較例２以外では、印刷の前に表面処理をした。
表面処理をする場合には、表面処理液１又は２を、市販のエアスプレーにより基材全面に、ウェット塗布量で７８ｇ／ｍ２（固形分量で約６．２ｇ／ｍ２）塗布し、１１０℃のシートヒーター上で２時間加熱した後、上記方法で印刷を行うようにした。
【０１２０】
得られた印刷物について、下記評価を行った。
（色混じり・にじみ）
色混じり・にじみは、印刷物のＫの細字のエッジのにじみを顕微鏡で観察し、下記の評価基準により評価した。
ＡＡ：文字ににじみがない。
Ａ：文字にわずかににじみがあるがほとんどわからない。
Ｂ：文字にややにじみがあるが目立たない。
Ｃ：文字ににじみがあり、目立つ。
Ｄ：文字ににじみが多い。
【０１２１】
（光沢度）
得られた印刷物のＫのベタ画像部分表面と、印刷前の調湿建材（素材）との６０°光沢度をＫｏｎｉｃａＭｉｎｏｌｔａ製「Ｍｕｌｔｉ−Ｇｌｏｓｅ２６８」で測定し、印刷前後の光沢度を以下の基準で評価した。
Ａ：素材よりも高い。
Ｂ：素材と同程度。
Ｃ：素材より劣る。
【０１２２】
（発色性（Ｋ））
得られた印刷物のＫのベタ画像部分表面のＯＤ値を測定し、以下の基準で発色性（Ｋ）を評価した。ＯＤ値の測定には、Ｘ−Ｒｉｔｅ製「Ｘ−Ｒｉｔｅ  ｅＸａｃｔ」を用いた。
Ａ：ＯＤ値が１．０７超。
Ｂ：ＯＤ値が１．０２〜１．０７。
Ｃ：ＯＤ値が１．０２未満。
【０１２３】
（耐擦過性）
得られた印刷物のＫのベタ画像部分表面を乾いたスポンジで擦り、以下の基準で耐擦過性を評価した。
ＡＡ：スポンジで擦って５０回以上でも画像が剥がれない。
Ａ：スポンジで擦って３０回以上５０回未満で画像が剥がれる。
Ｂ：スポンジで擦って１０回以上３０回未満で画像が剥がれる。
Ｃ：スポンジで擦って１０回未満で画像が剥がれる。
【０１２４】
【表６】
2018203794.tif 000007
【０１２５】
【表７】
2018203794.tif 000008
【０１２６】
各表に示す通り、各実施例の加飾調湿建材では、各評価結果が良好であった。
実施例２及び９では、Ｃｄｋ−Ｃｄ２の差が大きく、色混じり・にじみがより改善された。
実施例１、２及び９では、Ｃｄｋ−Ｃｄｐの差が小さく、発色性、耐擦過性がより改善された。特に実施例１では耐擦過性の結果が良好であった。
実施例３〜６、１０を通して、表面処理液を用いることで、光沢度及び耐擦過性が改善されることがわかる。実施例１０では、黒インクの電荷密度Ｃｄｋが表面処理液の電荷密度Ｃｄｐよりも小さい値であるが、Ｃｄｋ−Ｃｄｐの絶対値が小さく、発色性及び耐擦過性がより改善された。
また、各実施例で得られた加飾調湿建材について、ＪＩＳ  Ａ  １４７０−１（２０１４）の吸放湿量、及びＪＩＳ  Ａ  １４７５（２００４）の平衡含水率を測定したところ、全ての実施例において、全ての項目の等級が維持されていた。
【０１２７】
各比較例では、Ｃｄｋ−Ｃｄ２の差が６８μｅｑ／ｇ以下であり、色混じり・にじみ、発色性が低下した。
比較例２では、さらに表面処理液を用いておらず、各評価が悪かった。
比較例３では、さらにＣｄｋ−Ｃｄｐの差が２００μｅｑ／ｇ超過であり、耐擦過性がさらに低下した。
比較例５では、ブラックインクに用いた水分散性樹脂と、２番目にＣｄ値が高いシアンインクに用いた水分散性樹脂との間で酸価の差が大きいが、Ｃｄｋ−Ｃｄ２の差は２２μｅｑ／ｇと小さく、色混じり・にじみ、発色性が改善されなかった。